КЕРАМИЧЕСКАЯ МАССА ДЛЯ ИЗГОТОВЛЕНИЯ ПЛИТКИ
CERAMIC MIXTURE FOR MAKING TILES

Изобретение относится к составам керамических масс для производства плитки, которая может быть использована для покрытия полов производственных и торговых помещений, станций метрополитена, вокзалов.
Известна керамическая масса, содержащая, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки, содержащая глину огнеупорную, перлит, бентонит, дополнительно включает тальк, причем компоненты находятся при следующем соотношении, мас.%: глина огнеупорная 45,0-50,0; перлит 10,0-15,0; тальк 15,0-20,0; бентонит 20,0-25,0.
В таблице приведены составы керамической массы для изготовления плитки.
Таблица
Компоненты
Состав, мас. %
1
2
3
Глина огнеупорная
45,0
47,5
50,0
Перлит
10,0
12,5
15,0
Тальк
20,0
17,5
15,0
Бентонит
25,0
22,5
20,0
Истираемость плитки, г/см<sup>2</sup>
0,015-0,02
0,018-0,02
0,018-0,02
2
2
3
2
2
3
2
2
В составе керамической массы используют глины огнеупорные следующего состава, мас.%: SiO 42,0-80,0; AlO 13,0-35,0; TiO 0,3-1,6; FeO1,2-11,0; СаО до 1,7; MgO 0,2-1,6; NaO 0,1-3,6; KO 0,1-4,4; п.п.п. 2,6-15,7.
2
2
3
2
3
3
Используют бентониты, содержащие, мас.%: SiO 42,18-75,34; AlO9,45-22,9; FeO3,59-13,27; CaO 1,57-15,9; MgO 0,29-4,0; SO 0,1-3,4; п.п.п. 3,66-19,08.
2
2
3
2
3
2
Для приготовления керамической массы используют тальк, который содержит, мас.%: SiO 30,5-67,4; AlO 0,83-20,0; FeO+FeO 0,05-7,5; CaO 0,1-3,5; MgO 27,5-31,7; CO 20,9-24,7; п.п.п. 4,5-7,7.
2
2
3
2
3
2
2
3
2
Используют перлит, например, следующего состава, мас.%: SiO69,0-75,0; AlO 11,0-16,0; FeO 0,2-3,0; CaO 0,5-3,0; MgO 0,3-0,5; NaO+KO 2,5-8,0; SO 0-0,5; HO (структурная) 2,5-6,5.
2
Плитка из предложенной керамической массы может быть получена следующим образом. Перлит предварительно вспучивают. Компоненты дозируют в требуемых количествах и размалывают до получения порошкообразных продуктов с удельной поверхностью 2500-3500 см/г, смешивают и готовят керамическую массу с влажностью 10,0-12,0%. Из полученной массы под давлением прессуют плитку. Обжиг плитки осуществляют при температуре 850-1200°C.
Источники информации
1. Авторское свидетельство СССР №621656, 1978.